(57)【要約】【課題】無色、無臭であり安全性に優れた抗ウイルスマスクを提供することができる。ウイルスを補足した本マスクにおいては、再利用や廃棄時する場合において、ウイルス感染を抑制し、ウイルスを速やかに不活化することが可能となる。【解決手段】濾材の少なくとも１層にクエン酸が含有されてなることを特徴とする抗ウイルスマスクであり、クエン酸と水分散樹脂エマルジョンの混合物を用い、乾燥固化することにより、繊維状基材に固定したことを特徴とする。【特許請求の範囲】
【請求項１】
濾材の少なくとも１層に、水酸基（−ＯＨ）とカルボキシル基（−ＣＯＯＨ）を同時に有するヒドロキシ酸が含有されてなることを特徴とする抗ウイルスマスク。
【請求項２】
ヒドロキシ酸と水分散樹脂エマルジョンの混合物を用い、乾燥固化することにより、繊維状基材に固定したことを特徴とする、請求項１に記載の抗ウイルスマスク。
【請求項３】
ヒドロキシ酸として、クエン酸，林檎酸，乳酸のうち少なくとも１種を含むことを特徴とする、請求項１乃至２のいずれかに記載の抗ウイルスマスク。
【発明の詳細な説明】
【技術分野】
【０００１】
本発明は捕集したウイルスを不活化し、ウイルス感染ならびに拡散を防止する抗ウイルスマスクに関するものである。
【背景技術】
【０００２】
従来、飛沫や空気を媒体としたウイルス性疾患の感染防止、ならびに感染者からの拡散を防止するためにマスクが用いられてきた。ところが、マスク上に補足されたウイルスは感染性を保持しているため、再利用や廃棄時におけるウイルス感染を抑制するには十分ではなく、ウイルスを速やかに不活化することのできるマスクが求められていた。
【０００３】
かかる問題を解決する為に、茶の抽出物であるカテキンやポリフェノール類を担持させたマスク等が開示されている（例えば特許文献１参照）。
【０００４】
【特許文献１】特開平８−３３３２７１号公報
【発明の開示】
【発明が解決しようとする課題】
【０００５】
ところが、カテキンやポリフェノール類は無色ではなく、また酸化や金属イオンの影響により変色しやすいため、清潔感の演出ならびに汚染状況を確認するために無色が好まれるマスク用途として好適とは言えなかった。また、特有の臭気を有するために、活性炭などの吸着剤を併用して用いることが必要であった。
【０００６】
本発明は上記問題を解決するためになされたものであり、臭気ならびに着色がなく、安全性に優れた新規な抗ウイルスマスクを提供することにある。
【課題を解決するための手段】
【０００７】
本発明者は、マスク用途として好適に用いられる抗ウイルス性薬剤に関して鋭意検討した結果、柑橘抽出物を用いることによりウイルス不活化がなされ、クエン酸が有効成分であることを見いだし本発明に到達した。
すなわち本発明は、構成素材のうち少なくとも１層に対して、ウイルス不活化薬剤としてクエン酸を含んでなることを特徴とするウイルス不活化能に優れたマスクである。
また、有効成分のクエン酸は発酵法、化学合成法、他素材からの抽出により得られた生成物のみならず、その粗原料の状態であることを特徴とする。
【発明の効果】
【０００８】
本発明により、無色、無臭であり安全性に優れた抗ウイルスマスクを提供することができる。
【発明を実施するための最良の形態】
【０００９】
以下、本発明について詳細に説明する。
本発明は濾材の少なくとも１層に、クエン酸を含有してなることを特徴とする抗ウイルスマスクである。
【００１０】
濾材部分を構成する素材としては、所望の形状、機能を有するものであれば特に制限されないが、具体的には下記様態のものを上げることができる。
【００１１】
すなわち、濾材として好適に用いられる繊維素材としてはスパンボンド法、メルトブローン法などにより得られる長繊維不織布、ニードルパンチ法、エアレイド法、スパンレース法などにより得られる短繊維不織布、織物、編物ならびに抄紙法により得られる紙等を好ましく用いることができる。
【００１２】
またメンブレンなどの多孔質シート、活性炭やゼオライト等の吸着剤の単独成型物もしくは繊維状基材に担持、接着したもの等を用いる事ができる。
【００１３】
本発明におけるクエン酸の添着量であるが、所望の不活化率が得られるものであれば特に制限されないが、例えば、本発明の試験条件においてはクエン酸加工量２．０ｇ／ｍ２において９９．９９％以上の不活化率を得ることができる。
【００１４】
クエン酸の加工方法としては、基材となるシート、成形体の特性に応じて好ましく用いることが可能である。具体的には構成材料となる繊維、シート、吸着剤に対して（１）クエン酸を溶液状態で塗布、散布もしくは浸漬する方法（２）接着性の高分子材料、エマルジョン溶液と混合して塗布、散布もしくは浸積する方法（３）基材の溶融もしくは溶液段階において混合する方法などを用いることができる
【００１５】
撥水性を有する合成樹脂素材に対する特に好ましい担持方法としては、ノニオン性もしくはアニオン性の樹脂エマルジョンや界面活性剤を併用して用いる事であり、基材との接着性ならびにウイルスに対する親和性、更には界面活性剤による加算若しくは相乗効果を付与することが可能である。
【００１６】
本発明はウイルス不活化素材が、臭気ならびに色調を有しないことを特徴とするが、この特性を利用して着色料、香料などによる付加価値加工を実施することも好適である。
【００１７】
本発明は、有効成分としてクエン酸を用いることを特徴としているため、化成品として単離されたもののみならず、前段階である発酵生成物、植物・果実抽出物中における含有成分としても好ましく用いることが出来る。
【００１８】
本発明にて適用可能なウイルスは不活化効果を受けるものであれば特に制限されないが、動物に対する感染性を有するエンペローブウイルスとして、ヘルペスウイルス、ポックスウイルス、トガウイルス、オルソミキソウイルス、パラミキソウイルス、ラブドウイルス、レトロウイルス、アレナウイルス、コロナウイルス等、非エンペローブウイルスとしてライノウイルスに対して好ましく用いることができる。
【００１９】
とりわけ、空気感染性を有するミキソウイルスに属するインフルエンザにおいて、抗原特性の異なるＡ型ならびにＢ型に効果を有することを特徴とする。
【００２０】
また、ウイルスの捕集性能を向上させるため、クエン酸含有層ならびに/もしくは別途濾過層に静電電荷を付与して用いる事も好ましい。
【００２１】
本発明では、マスク構成素材の少なくとも１層にクエン酸含有材料が使用されていることが肝要であるため、一般ガーゼマスク、防塵・防毒マスク、サージカルマスクなどあらゆるマスク用途に用いることが可能である。
【００２２】
（実施例１）
加工用薬剤として、和光純薬工業株式会社製  クエン酸無水物、日信化学株式会社製エマルジョン接着剤、ビニブラン683を以下の割合で配合し、ポリエステル製スパンボンドに含浸添着させ、１００℃にて１０分間乾燥させた。
配合比       乾燥時重量比
クエン酸無水物               ３５部        （４０％）
ビニブラン６８３           １００部        （６０％）
加工前後における重量差より、添着量は５．９ｇ／ｍ２と求められた。
【００２３】
（比較例１）
比較用試料１として、ポリプロピレン製スパンボンドに実施例１のエマルジョン接着剤のみを添着し、１００℃にて１０分間乾燥させた。得られたシートは無色であった。
加工前後における重量差より、添着量は３．１ｇ／ｍ２と求められた。
【００２４】
（比較例２）
比較例２として、無加工のポリプロピレンスパンボンドを試験に用いた。
【００２５】
（ウイルス不活化試験株）
評価試験菌種としては、一般的なウイルス疾患を引き起こし、空気感染が認められるインフルエンザ用い、ヘマグルチニン（ＨＡ）核蛋白（ＮＰ）構造の異なる以下の３種の菌株を選択した。
・Ａ香港型     A/Beijing/262/95(H1N1)株
・Ａソ連型     A/Sydney/5/97(H3N2)株
・Ｂ型         B/Shangdong/7/97株
【００２６】
（ウイルス不活化試験手順）
抗菌、抗黴試験とは異なり、規格化されたウイルス不活化試験は確立されていない為、抗菌試験にて用いられるフィルム密着法を参考とし、下記手順にて試験を実施した。
（１）試料より試験片３３×３３ｍｍ(約１０ｃｍ２)を切り出す
（２）上記試験片に対しウイルスを混合したＰＢＳ (−)液を１００μl接種する    
（３）菌液を浸透させるために、４０×４０ｍｍのフィルムを密着させ、常温にて１５時間放置する
（４）９００μｌの緩衝液を用いてサンプルから菌液を洗い出す
（５）得られた菌液を段階希釈しながらイヌ腎臓細胞に接種する
（６）細胞感染させるためトリプシン含有培養液を混入する
（７）炭酸ガス培養器にて３４℃−２２時間放置
（８）感染細胞に抗体試薬を作用後、染色を実施する
（９）染色により得られたＦｏｃｕｓ数よりウイルス感染価を決定する
※（５）〜（９）はJ Clin Microbiol 1990 Jun;28(6):1308-13記載の定量法
【００２７】
比較のために実施例・比較例と同時にウイルス液単体を用いて同様の操作を同様の操作を実施した。
上記方法により、得られた結果を下記に示す。
なお、この試験条件における検出限界は１ｆｆｕ／３０μｌ＝１０１．５ｆｆｕ ／ｍｌとなる。
このように、クエン酸加工の実施により顕著なウイルス不活化効果が得られる。
【００２８】
（実施例２）
目付５０ｇ／ｍ２のレーヨンスパンレース素材をクエン酸水溶液に浸積後１００℃にて１時間乾燥させた。得られたシートにおける担持量は５ｇ／ｍ２であり、シート全体は無色であった。
【００２９】
（実施例３）
目付５０ｇ／ｍ２活性炭混抄紙にクエン酸水溶液を散布し、１００℃にて１時間乾燥させた。
【００３０】
実施例１〜３の濾材を市販ガーゼマスクのインナー材として使用したが、臭気は感じられなかった。
【産業上の利用可能性】
【００３１】
本発明により、無色、無臭であり安全性に優れた抗ウイルスマスクを提供することができる。ウイルスを補足した本マスクにおいては、再利用や廃棄時する場合において、ウイルス感染を抑制し、ウイルスを速やかに不活化することが可能となる。